(57)【要約】【課題】品質安定性に優れ、かつ、耐熱性、電気絶縁性、耐トラッキング性、耐溶剤性および可とう性などバランスに優れた積層板、成形品などに適したフェノール樹脂を提供すること。【解決手段】フェノール類に酸性触媒の存在下にて末端に極性基を有する液状ポリブタジエンを付加反応させて得られる液状ポリブタジエン付加フェノール類に、アルカリ触媒の存在下にアルデヒド類とを反応させて得られる液状ポリブタジエン付加フェノール類を含み、前記液状ポリブタジエンの末端極性基が、カルボキシル基、マレイン酸基から選択される少なくとも１種が主成分であることを特徴とするフェノール樹脂である。【選択図】  なし【特許請求の範囲】
【請求項１】
フェノール類に酸性触媒の存在下にて末端に極性基を有する液状ポリブタジエンを付加反応させて得られる液状ポリブタジエン付加フェノール類に、アルカリ触媒の存在下にアルデヒド類とを反応させて得られる液状ポリブタジエン付加フェノール類を含むことを特徴とするフェノール樹脂。
【請求項２】
前記液状ポリブタジエンの末端極性基が、カルボキシル基、マレイン酸基から選択される少なくとも１種が主成分である請求項１に記載のフェノール樹脂。
【請求項３】
前記液状ポリブタジエンの数平均分子量が、５００〜５０００である請求項１または２に記載のフェノール樹脂。
【請求項４】
前記フェノール類１００重量部に対する液状ポリブタジエンが３０〜２００重量部である請求項１ないし３のいずれかに記載のフェノール樹脂。
【発明の詳細な説明】
【技術分野】
【０００１】
本発明は、フェノール樹脂に関する。
【背景技術】
【０００２】
熱硬化性樹脂であるフェノール樹脂は、種々の基材との接着性に優れ、その硬化物が耐熱性、電気絶縁性、耐溶剤性などにも優れていることから自動車、電気・電子部品をはじめ多くの産業分野に用いられている。しかしながら硬化物は剛直で脆弱でもあることから曲げたわみ性の付与が必要な用途分野では様々な可とう性付与剤を配合または変性する手法が用いられている。
【０００３】
これらの可とう性付与剤としては、フタル酸エステルやリン酸エステル等の可塑剤やゴム系樹脂組成物の非反応成分をフェノール樹脂に均一に分散配合することや、エポキシ樹脂、シリコーン樹脂、ウレタン樹脂、ポリアミド樹脂などの可とう性に優れた樹脂をもちいて変性反応させる手法なども行われている。
また古くから、変性剤として桐油、亜麻仁油、ひまし油等のような乾性油を用いて柔軟性を改善実用化されており近年の高機能化への要求にも様々な特性を改善する試みが提案されている（例えば特許文献１および２）。
【０００４】
しかしながら、非反応性成分を配合するだけでは可とう性は得られるものの耐熱性や機械強度の低下をもたらす恐れがある。また、高分子量の可とう性樹脂で変性する手法は特性的には好適になるものの概して高粘度になるため基材に含浸使用する積層板等の用途では適用が困難となる。
乾性油による変性手法は特性バランスから好適ではあるものの乾性油は天然産品であるため産地の気候や自然災害や人的要因の影響で入手困難など供給安定性に難点があり、また産地や気候などでその組成が異なることによりフェノール類との反応性にバラツキを生じ、結果として得られたフェノール樹脂の品質が変動する懸念があった。また、積層板、成形品などとして耐湿性・耐トラッキング性向上の高機能安定化が望まれていた。
【先行技術文献】
【特許文献】
【０００５】
【特許文献１】特開平５−１４８３３６号公報
【特許文献２】特開昭５８−１６４６１２号公報
【発明の概要】
【発明が解決しようとする課題】
【０００６】
本発明は、上記事情に鑑みてなされたものであり、品質安定性に優れ、かつ、耐熱性、電気絶縁性、耐トラッキング性、耐溶剤性および可とう性などバランスに優れた積層板、成形品などに適したフェノール樹脂を提供することにある。
【課題を解決するための手段】
【０００７】
本発明は、下記（１）〜（４）により達成される。
（１）フェノール類に酸性触媒の存在下にて末端に極性基を有する液状ポリブタジエンを付加反応させて得られる液状ポリブタジエン付加フェノール類に、アルカリ触媒の存在下にアルデヒド類とを反応させて得られる液状ポリブタジエン付加フェノール類を含むことを特徴とするフェノール樹脂。
（２）前記液状ポリブタジエンの末端極性基が、カルボキシル基、マレイン酸基から選択される少なくとも１種が主成分である上記（１）に記載のフェノール樹脂。
（３）前記液状ポリブタジエンの数平均分子量が、５００〜５０００である上記（１）または（２）に記載のフェノール樹脂。
（４）前記フェノール類１００重量部に対する液状ポリブタジエンが３０〜２００重量部である上記（１）ないし（３）のいずれかに記載のフェノール樹脂。
【発明の効果】
【０００８】
本発明によれば、品質安定性に優れ、かつ、耐熱性、電気絶縁性、耐トラッキング性、耐溶剤性および可とう性などバランスに優れた積層板、成形品などに適したフェノール樹脂を提供することができる。
【発明を実施するための形態】
【０００９】
以下に、本発明のフェノール樹脂について詳細に説明する。
【００１０】
本発明のフェノール樹脂は、フェノール類に酸性触媒の存在下にて末端に極性基を有する液状ポリブタジエンを付加反応させて得られる液状ポリブタジエン付加フェノール類に、アルカリ触媒の存在下にアルデヒド類とを反応させて得られる液状ポリブタジエン付加フェノール類を含むことを特徴とするものである。
【００１１】
以下、本発明のフェノール樹脂を構成する各成分について説明する。
【００１２】
本発明のフェノール樹脂は、フェノール類を含む。
【００１３】
フェノール類としては、特に限定はされないが、例えば、フェノール、ｏ−クレゾール、ｍ−クレゾール、ｐ−クレゾール等のクレゾール類、２，３−キシレノール、２，４−キシレノール、２，５−キシレノール、２，６−キシレノール、３，４−キシレノール、３，５−キシレノール等のキシレノール類、ｏ−エチルフェノール、ｍ−エチルフェノール、ｐ−エチルフェノール等のエチルフェノール類、イソプロピルフェノール、ブチルフェノール、ｐ−ｔｅｒｔ−ブチルフェノール等のブチルフェノール類、ｐ−ｔｅｒｔ−アミルフェノール、ｐ−オクチルフェノール、ｐ−ノニルフェノール、ｐ−クミルフェノール等のアルキルフェノール類、フルオロフェノール、クロロフェノール、ブロモフェノール、ヨードフェノール等のハロゲン化フェノール類、ｐ−フェニルフェノール、アミノフェノール、ニトロフェノール、ジニトロフェノール、トリニトロフェノール等の１価フェノール置換体、及び、１−ナフトール、２−ナフトール等の１価のフェノール類、レゾルシン、アルキルレゾルシン、ピロガロール、カテコール、アルキルカテコール、ハイドロキノン、アルキルハイドロキノン、フロログルシン、ビスフェノールＡ、ビスフェノールＦ、ビスフェノールＳ、ジヒドロキシナフタリン等の多価フェノール類などが挙げられる。これらを単独あるいは２種以上を混合して使用することができる。
これらのフェノール類の中でも、フェノール、クレゾール類から選ばれるものが好ましい。これにより、本発明のフェノール樹脂を用いた積層板、成形品において、機械的強度を高めることができる。
【００１４】
本発明のフェノール樹脂は、液状ポリブタジエン付加変性フェノール類に用いる液状ポリブタジエンを含む。
【００１５】
液状ポリブタジエン付加変性フェノール類に用いる液状ポリブタジエンとしては、末端に極性基を有するものであり、カルボキシル基、マレイン酸基、が挙げられる。これらは単独もしくは併用して使用することが出来る。
また、これらに他に、水酸基タイプも組み合わせて使用することもできる。
【００１６】
液状ポリブタジエンの分子量としては、特に限定するものではないが、高分子量になると粘度が高くなり取扱いやフェノールとの反応性が低くなるため、数平均分子量は、５００〜５０００が好ましく、より好ましくは１０００〜３０００である。数平均分子量がこの範囲内であれば、フェノール類との反応性、相溶性に優れる。
【００１７】
極性基を含有しない液状ポリブタジエン適用品では、反応生成したフェノール樹脂化合物成分の相溶性が劣り溶剤配合後も層分離を引き起こすのに対して、これらの極性基含有液状ポリブタジエンを用いることによりフェノール樹脂化合物成分の相溶性に優れ安定した均一組成を得ることが出来る。したがって、強度や耐熱性を損なうことなく、柔軟性に優れた硬化物を得ることができる。
【００１８】
本発明のフェノール樹脂は、アルデヒド類を含む。
【００１９】
アルデヒド類としては、特に限定はされないが、例えば、ホルムアルデヒド、パラホルムアルデヒド、トリオキサン、アセトアルデヒド、プロピオンアルデヒド、ポリオキシメチレン、クロラール、ヘキサメチレンテトラミン、フルフラール、グリオキザール、ｎ−ブチルアルデヒド、カプロアルデヒド、アリルアルデヒド、ベンズアルデヒド、クロトンアルデヒド、アクロレイン、テトラオキシメチレン、フェニルアセトアルデヒド、ｏ−トルアルデヒド、サリチルアルデヒド等が挙げられる。これらを単独または２種類以上組み合わせて使用することができる。
これらのアルデヒド類の中でも、高濃度ホルマリン、パラホルムアルデヒドから選ばれるものが好ましい。特にパラホルムはホルムアルデヒド濃度が高く反応後の脱水工程も短縮簡略できるために特に好ましい。これにより、液状ポリブタジエン付加フェノール類を合成する際の反応性を高くすることができる。
【００２０】
次に、液状ポリブタジエン付加フェノール類の合成方法について説明する。
【００２１】
本発明で用いられる液状ポリブタジエン付加フェノール類樹脂組成物の合成方法としては、例えば、上述したフェノール類、および、液状ポリブタジエンを、酸性触媒の存在下で反応させ液状ポリブタジエン付加フェノール化合物を調製する。引き続きこの化合物にアルデヒド類をアルカリ性触媒存在下で反応させて脱水後、溶剤配合によりレゾール型液状フェノール樹脂を得る方法が挙げられる。
【００２２】
酸性触媒としては、例えば、パラトルエンスルホン酸、キシレンスルホン酸、メタンスルホン酸、三弗化ほう素、塩化第二錫、塩化第二鉄、パーフロロメタンスルホン酸などのようなフリーデルクラフト形触媒を単独または２種類以上併せて使用できる。
ジエン系ポリマー類とフェノール類を付加反応させるにはメタンスルホン酸やパーフロロメタンスルホン酸等の超強酸に限定されるものではなく、これらのなかで汎用有機酸であるパラトルエンスルホン酸が反応性から特に好適である。
上記酸性触媒の使用量としては、フェノール類１モルに対して、０．００１〜０．０５モルとすることができる。
【００２３】
アルカリ性触媒としては、例えば、アンモニア水、トリエチルアミン、トリエタノールアミン、ジエチルアミン、ジメチルアミンなどのアミン類、カルシウム、マグネシウム、バリウムなどアルカリ土類金属の水酸化物などのアルカリ性物質等を単独または２種類以上併用することができる。この中ではアミン類が触媒効果が優れており好適である。
上記アルカリ性触媒の使用量としては特に限定されないが、フェノール類１モルに対して、０．０１〜０．２モルとすることができる。
【００２４】
上記液状ポリブタジエン付加フェノール類の合成において、フェノール類とアルデヒド類との反応モル比としては特に限定するものではないが、フェノール類１モルに対して、アルデヒド類０．５０〜２．００モルとすることが好ましい。さらに好ましくは、アルデヒド類０．６０〜１．２０モルである。
これにより、本発明のフェノール樹脂を適用した場合に、適度な硬化性を有するとともに、電気絶縁性、強度を向上させることができる。
【００２５】
上記液状ポリブタジエン付加フェノール類の合成において、液状ポリブタジエンの割合としては、フェノール類に対して液状ポリブタジエンの割合が３０〜２００重量％とすることが好ましく、さらに好ましくは、４０〜１５０重量％である。
これにより、本発明のフェノール樹脂を成形品や積層板の製造に適用した場合に、硬化性、耐熱性、強度を損なうことなく、柔軟性を向上させることができる。
【００２６】
上記液状ポリブタジエン付加フェノール類の合成方法としては、例えば、反応装置にフェノール類と液状ポリブタジエンを酸性触媒と共に仕込み反応し、反応後、アルデヒド類とアルカリ性触媒を添加して反応させて脱水後、溶剤配合によりレゾール型液状フェノール樹脂を得る方法が挙げられる。
フェノール類が固形の場合もしくは液状ポリブタジエンが高分子量で反応装置に仕込んだ場合に高粘度の場合には適当な割合の溶剤を同時に仕込むことにより反応を円滑に進めることができる。
ここで適用される溶剤は、フェノール類と液状ポリブタジエンとの反応を著しく損なうことがない種類のものでトルエンやキシレンの芳香族有機溶剤が適当であり、その配合割合はフェノール類と液状ポリブタジエンの総量に対して５〜２５重量％である。
【００２７】
レゾール化反応後に真空脱水などにより水や揮発分を適当に除去した後に、有機溶剤により溶解希釈して、液状の形態とする。  希釈に用いられる有機溶剤としては液状ポリブタジエンとフェノール類及び反応化合物すべてを均一に溶解するものであり、これには異なる種類のものを複数組合せすることで目的が得られやすい。組み合わせる溶剤の種類としては、例えば、メタノール、エタノール、イソプロパノール、ブタノールなどのアルコール系有機溶剤、アセトン、メチルエチルケトン、メチルイソブチルケトンなどのケトン系有機溶剤、トルエン、キシレンなどの芳香族炭化水素系有機溶剤、メチルセロソルブ、ブチルセロソルブなどのエーテル系有機溶剤が挙げられる。特にケトン系と芳香族炭化水素系の組合せのものが推奨される。この２種の配合比率は重量比で１／３〜３／１、特に好ましくは１／２〜２／１である。
【００２８】
本発明の液状フェノール樹脂は、このように、液状ポリブタジエン付加フェノール類から構成されることを特徴とするものであり、電気絶縁性、強度など、フェノール樹脂の優れた特性を有し、かつ、柔軟性にも優れた硬化物を得られる。
このため、柔軟性を必要とする成形品や積層板の製造に好適に用いることができるものである。
【実施例】
【００２９】
以下、本発明を実施例により詳細に説明するが、本発明はこれに限定されるものではない。ここに記載されている「部」は「重量部」を、「％」は「重量％」を示す。
【００３０】
（実施例１）
撹拌装置、還流冷却器及び温度計を備えた反応装置に、フェノール１０００部、数平均分子量２５００の末端にマレイン酸基含有液状ポリブタジエン５００部、パラトルエンスルホン酸１０部を加え、１００℃に昇温後、２時間反応させた。反応後、濃度９２％のパラホルム３５０部、トリエチルアミン１５部、２８％アンモニア水２０部を加え、１００℃でさらに２時間反応させた。その後、６５０ｍｍＨｇの減圧下で脱水を行いながら系内の温度が８０℃に達したところで希釈溶剤にアセトン４００部、トルエン４００部混合品を加えて溶解・混合して、不揮発分５２％の液状ポリブタジエン変性レゾール型フェノール樹脂２５００部を得た。
(フェノール類に対して液状ポリブタジエンの配合割合５０％)
【００３１】
（実施例２）
実施例１において、数平均分子量２５００の末端にマレイン酸基含有液状ポリブタジエンの配合量を１０００部に、初期仕込み時にトルエン３００部追加配合に変更した以外は、実施例１と同様に反応を行い、不揮発分５０％液状ポリブタジエン変性レゾール型フェノール樹脂３０５０部を得た。
(フェノール類に対して液状ポリブタジエンの配合割合１００％)
【００３２】
（実施例３）
実施例１において、液状ポリブタジエンを数平均分子量２５００の末端にカルボン酸基含有品１０００部に変えた以外は、実施例１と同様に反応を行い、不揮発分５５％の液状ポリブタジエン変性レゾール型フェノール樹脂３０００部を得た。 (フェノール類に対して液状ポリブタジエンの配合割合１００％)
【００３３】
（比較例１）
実施例１において末端にマレイン酸基含有液状ポリブタジエンを末端に極性基を有しない数平均分子量１６００の液状ポリブタジエンに変えた以外は、製造例１と同様に反応を行い、不揮発分５２％の液状ポリブタジエン変性レゾール型フェノール樹脂２６００部を得た。
(フェノール類に対して液状ポリブタジエンの配合割合５０％)
【００３４】
（比較例２）
実施例１において液状ポリブタジエン変性をすることなく、フェノール１０００部、４３％濃度のホルマリン８９１部、２８％アンモニア水２０部を加え、１００℃で１．５時間反応させた後６５０ｍｍＨｇの減圧下で脱水を行いながら系内の温度が９０℃に達したところで希釈溶剤にメタノール５００部、アセトン５０部混合品を加えて溶解・混合して、不揮発分６０％の液状フェノール樹脂２３００部を得た。
【００３５】
（比較例３）
実施例１においてフェノール１０００部、桐油６０部、パラトルエンスルホン酸２部を加え、１００℃に昇温後、２時間反応させた。反応後、濃度９２％のパラホルム３００部、トリエチルアミン５部、２８％アンモニア水１５部を加え、１００℃でさらに２時間反応させた。その後、６５０ｍｍＨｇの減圧下で脱水を行いながら系内の温度が８０℃に達したところで希釈溶剤にメタノール５００部、トルエン２５０部混合品を加えて溶解・混合して、不揮発分５２％の桐油変性レゾール型フェノール樹脂２５００部を得た。
【００３６】
絶縁性、柔軟性の評価
（１）評価用試験片の作製
（ｉ）実施例１〜３及び比較例２で得られたフェノール樹脂に、アセトン・トルエン混合溶剤を添加して濃度４０％に調整した。これに、濾紙（厚さ０．２４ｍｍ、坪量１３０ｇ／ｍｍ２）に３０秒間浸した後、常温で２時間風乾、１００℃で１５分間乾燥してプリプレグを調製し、これを６枚重ねで１５０℃で６０分間１００ｋｇ／ｃｍ２の熱圧プレスにて約１．２ｍｍ厚さの試験片を作製した。
これをオーブンにて１５０℃６０分アフターベーキングして体積抵抗率及び耐トラッキング試験に適用した。
（ｉｉ）上記ワニスを０．８ｍｍの鋼板にコーターにて塗布して、常温で２時間風乾、８０℃で３０分間乾燥後、１５０℃で６０分間焼成し塗膜厚み０．０６〜０．０７ｍｍの塗膜試験片を作製して柔軟密着性評価のカッピングテストに適用した。
【００３７】
（２）評価結果
（ｉ）カッピング試験：ＪＩＳ  Ｋ５６００−５に準拠し塗膜の破断するまでの押出し深さを測定した。
（ｉｉ）耐湿性：ＪＩＳ Ｋ６９１１に準拠して常態及び８５℃８５％９６時間吸湿処理後の体積抵抗率の変化により優劣を評価した。
（ｉｉｉ）耐トラッキング性：ＩＥＣ１１２に準拠してＣＴＩ電圧を評価した。
【００３８】
上記評価結果を、表１にまとめた。
【００３９】
【表１】
2011016949.tif 000002
【００４０】
実施例１〜３はいずれも、末端基に極性基含有の液状ポリブタジエン付加フェノール類で希釈溶剤にはケトン系と芳香族炭化水素系有機溶剤を適用して均一組成であり、これらのフェノール樹脂を適用した試験片の評価の結果、比較例２の未変性のフェノール樹脂に対して柔軟性に優れており、比較例３の桐油変性フェノール樹脂よりも耐湿性・耐トラッキング性において優れていることが確認された。
一方、比較例１では均一に溶解したものの、室温で保管時には２層に分離したものとなり試験片が作成できなかった。
【産業上の利用可能性】
【００４１】
従来、積層板や成形品など含浸用フェノール樹脂の柔軟性付与のために変性材として乾性油を多用されているが、天産物である乾性油の品質バラツキや供給安定性に不安が有るとともに、又耐湿性や耐トラッキング性など最近の高品質要求に新たに極性基含有の液状ポリブタジエンを変性材として適用することでこれらの市場要求に対応することが可能になった。